(57)【要約】【課題】  光吸収層におけるクラックの発生を抑制できる薄膜太陽電池の製法を提供する。【解決手段】  ＣｕとＳおよびＳｅのうち少なくとも１種とＩｎおよびＧａのうち少なくとも１種とを含む単一前駆体が有機溶媒に溶解した光吸収層溶液を、第１電極層２上に塗布して光吸収塗布膜を形成する光吸収塗布膜形成工程と、光吸収塗布膜を２００℃から４００℃まで６０℃／分以上の昇温速度で昇温して加熱する急速昇温工程と、該急速昇温工程の最高温度よりも高い温度で熱処理することにより、ＣｕとＳおよびＳｅのうち少なくとも１種とＩｎおよびＧａのうち少なくとも１種とを含む光吸収層３を第１電極層２上に形成する光吸収層形成工程と、光吸収層３上に第２電極層５を形成する第２電極層形成工程とを具備する。【選択図】  図２
2010129641.tif 000002
【特許請求の範囲】
【請求項１】
第１電極層と第２電極層との間に光吸収層を有する薄膜太陽電池の製法であって、ＣｕとＳおよびＳｅのうち少なくとも１種とＩｎおよびＧａのうち少なくとも１種とを含む単一前駆体が有機溶媒に溶解した光吸収層溶液を、前記第１電極層上に塗布して光吸収塗布膜を形成する光吸収塗布膜形成工程と、前記光吸収塗布膜を２００℃から４００℃まで６０℃／分以上の昇温速度で昇温して加熱する急速昇温工程と、該急速昇温工程の最高温度よりも高い温度で熱処理することにより、ＣｕとＳおよびＳｅのうち少なくとも１種とＩｎおよびＧａのうち少なくとも１種とを含む光吸収層を前記第１電極層上に形成する光吸収層形成工程と、前記光吸収層上に前記第２電極層を形成する第２電極層形成工程とを具備することを特徴とする薄膜太陽電池の製法。
【請求項２】
前記急速昇温工程の最高温度から前記光吸収層形成工程の熱処理温度までの昇温速度は、１０℃／分以下であることを特徴とする請求項１に記載の薄膜太陽電池の製法。
【発明の詳細な説明】
【技術分野】
【０００１】
本発明は、一対の電極層間に光吸収層を有する薄膜太陽電池の製法に関する。
【背景技術】
【０００２】
図１は、一般的な薄膜太陽電池の基本構造を示している。この薄膜太陽電池は、図１に示すように、例えば、ソーダライムガラスからなる基板１上に裏面電極となる、例えば、Ｍｏからなる第１電極層２が形成され、この第１電極層２上に化合物半導体薄膜からなる光吸収層３が形成され、その光吸収層３上にＺｎＳ、ＣｄＳなどからなるバッファ層４を介して、ＺｎＯなどからなる透明の第２電極層５が形成されている。
【０００３】
化合物半導体からなる光吸収層３としては、高いエネルギー変換効率が得られるものとして、Ｃｕ（Ｉｎ，Ｇａ）Ｓｅ２からなる化合物半導体薄膜が用いられている。
【０００４】
Ｃｕ（Ｉｎ，Ｇａ）Ｓｅ２の製法としては、蒸着法やスパッタ法など真空プロセスを用いる製法と、固相または液相原料を塗布または電着によって成膜する非真空プロセスを用いる製法とに大別される。
【０００５】
このうち、真空プロセスの蒸着やスパッタ法によっても成膜することが可能であるが、真空系の装置を用いるため高コストという問題がある。
【０００６】
非真空プロセスは低コストで量産可能であることから塗布による成膜が試みられている。
【０００７】
例えば、従来、単一源前駆体法（Ｓｉｎｇｌｅ  Ｓｏｕｒｃｅ  Ｐｒｅｃｕｒｓｏｒ法）が知られており、この方法は、１つの有機化合物内にＣｕとＳｅとＩｎまたはＧａとを存在させ、その有機化合物を有機溶媒に溶解させて塗布、熱処理することによって、Ｃｕ（Ｉｎ，Ｇａ）Ｓｅ２薄膜を形成する製法である（特許文献１参照）。
【０００８】
この特許文献１の製法を具体的に説明すると、Ｃｕ（ＣＨ３ＣＮ）４・ＰＦ６などの金属塩とＰ（Ｃ６Ｈ５）３などのルイス塩基とを反応させて｛Ｐ（Ｃ６Ｈ５）３｝２Ｃｕ（ＣＨ３ＣＮ）２＋のような形の錯イオンを作製し、この錯イオンとＩｎまたはＧａとＳｅとを含む錯イオンとを反応させることによって、ＣｕとＩｎまたはＧａとＳｅとを含む単一前駆体を作製している。
【特許文献１】米国特許第６９９２２０２号明細書
【発明の開示】
【発明が解決しようとする課題】
【０００９】
ＣｕとＳおよびＳｅのうち少なくとも１種とＩｎおよびＧａのうち少なくとも１種とを含む単一前駆体が有機溶媒に溶解した光吸収層溶液を、基板上の第１電極層上に塗布した光吸収塗布膜を熱処理する場合は、通常、基板を加熱し、この基板からの熱伝導により光吸収塗布膜を熱処理して光吸収層を形成するが、基板から伝導された熱により、光吸収塗布膜を加熱するため、光吸収塗布膜の基板側から加熱され、光吸収塗布膜の基板側から、液体から固体への固化が急激に発生し、溝状のクラックが発生し易いという問題があった。
【００１０】
すなわち、基板を加熱することにより、ＣｕとＳおよびＳｅのうち少なくとも１種とＩｎおよびＧａの少なくとも１種とを含む光吸収塗布膜を、基板側から間接的に加熱すると、光吸収塗布膜の基板側から固化が始まるが、同時に光吸収塗布膜中のＳｅとベンゼンとの化合物がガス化し光吸収塗布膜表面（露出面）から放出され、光吸収塗布膜でピンホールやボイドとなるため、一挙に固化が生じる際に空隙が生じ、溝状のクラックが発生し易いという問題があった。
【００１１】
また、Ｓｅとベンゼンとの化合物がガス化して光吸収塗布膜外に放出されるため、光吸収塗布膜中のＳｅ量が少なくなり、熱処理中に液相として存在するＣｕとＳｅとの化合物の生成が少なくなり、クラックを修復する機能が低下し、溝状のクラックが発生し易いという問題があった。
【００１２】
本発明は、光吸収層におけるクラックの発生を抑制できる薄膜太陽電池の製法を提供することを目的とする。
【課題を解決するための手段】
【００１３】
本発明の薄膜太陽電池の製法は、第１電極層と第２電極層との間に光吸収層を有する薄膜太陽電池の製法であって、ＣｕとＳおよびＳｅのうち少なくとも１種とＩｎおよびＧａのうち少なくとも１種とを含む単一前駆体が有機溶媒に溶解した光吸収層溶液を、前記第１電極層上に塗布して光吸収塗布膜を形成する光吸収塗布膜形成工程と、前記光吸収塗布膜を２００℃から４００℃まで６０℃／分以上の昇温速度で昇温して加熱する急速昇温工程と、該急速昇温工程の最高温度よりも高い温度で熱処理することにより、ＣｕとＳおよびＳｅのうち少なくとも１種とＩｎおよびＧａのうち少なくとも１種とを含む光吸収層を前記第１電極層上に形成する光吸収層形成工程と、前記光吸収層上に前記第２電極層を形成する第２電極層形成工程とを具備することを特徴とする。
【００１４】
本発明の薄膜太陽電池の製法では、光吸収塗布膜を２００℃から４００℃まで６０℃／分以上の昇温速度で昇温することにより、理由は明確ではないが、光吸収層における溝状のクラックの発生を抑制できる。
【００１５】
本発明者等は、上記点について検討したところ、溝状のクラックの発生を抑制できる理由を下記のように考えている。すなわち、Ｓｅとベンゼンとの化合物は約２００℃でガス化を開始し、約３００℃程度までにガス化が終了すると考えているが、２００〜４００℃まで６０℃／分以上で急速に昇温するため、Ｓｅとベンゼンとの化合物がガス化する時間が短いことに起因して、光吸収塗布膜中のＳｅとベンゼンとの化合物がガス化して外部に放出されることを抑制でき、これにより光吸収塗布膜におけるピンホールやボイド等を抑制でき、このようなピンホールやボイド等が発展した溝状のクラックを抑制できる。
【００１６】
そして、光吸収層形成工程では、急速昇温工程の熱処理温度よりも高い温度で熱処理して光吸収層を形成するが、光吸収塗布膜中のＳｅの外部への放出が抑制されるため、ＣｕとＳｅとの化合物からなる液相の生成量が多くなり、初期段階でクラックが発生したとしても、そのクラックを液相が埋めて修復でき、光吸収層における溝状のクラックの発生を抑制できる。
【００１７】
また、４００℃以上で光吸収塗布膜の固化が始まるが、４００℃までの温度に到達する時間が短いため、固化が始まる前にＣｕとＳｅとの化合物が液相化し、光吸収層形成工程での新たな溝状のクラックの発生を抑制できると考えている。
【００１８】
これにより、第１電極層と第２電極層との間の短絡を防止でき、薄膜太陽電池の長期信頼性を向上できる。
【００１９】
また、本発明の薄膜太陽電池の製法は、前記急速昇温工程の最高温度から前記光吸収層形成工程の熱処理温度までの昇温速度は、１０℃／分以下であることを特徴とする。このような薄膜太陽電池の製法では、ＣｕとＳｅとの化合物は４００℃以上で生成を始めるが、急速昇温工程後の昇温速度が１０℃／分以下であるため、ＣｕとＳｅとの化合物からなる液相を十分に生成することができ、これにより、クラックの補修機能を向上できる。また、ＣｕとＳｅとの化合物からなる液相を十分に生成できるため、熱処理後には、Ｃｕ（Ｉｎ，Ｇａ）Ｓｅ２の生成量を向上できる。
【発明の効果】
【００２０】
本発明の薄膜太陽電池の製法によれば、光吸収塗布膜を２００℃から４００℃まで６０℃／分以上の昇温速度で昇温して熱処理することにより、光吸収層における溝状のクラックの発生を抑制できる。これにより、第１電極層と第２電極層との間の短絡を防止でき、薄膜太陽電池の長期信頼性を向上できる。
【発明を実施するための最良の形態】
【００２１】
本発明の製法により作製された薄膜太陽電池は、一対の電極層間に光吸収層を有する薄膜太陽電池であり、例えば、図１に示したように、基板１上に裏面電極となる第１電極層２が形成され、この第１電極層２上に化合物半導体薄膜からなる光吸収層３が形成され、その光吸収層３上にバッファ層４を介して透明の第２電極層５が形成されている。
【００２２】
基板１としては、例えば、ソーダライムガラス基板、Ｍｏ、ＳＵＳなどの金属基板、ポリイミドなどの樹脂基板等を用いることができる。この基板１上には第１電極層２が形成され、この第１電極層２上に光吸収層３が形成されている。この光吸収層３上にバッファ層４を介して第２電極層５が形成され、光吸収層３は第１電極層２と第２電極層５により挟持されており、これにより、一対の第１、第２電極層２、５間に光吸収層３を有する薄膜太陽電池が構成されている。
【００２３】
尚、基板１、第１電極層２、光吸収層３、バッファ層４、第２電極層５を順次積層した例について説明したが、本発明では、一対の第１、第２電極層２、５間に光吸収層３を有する限り、上記層の間に種々の中間層を形成しても良い。また、本発明は基板１を有しないタイプ、言い換えれば、第１電極層２が基板として機能するタイプであっても良い。
【００２４】
化合物半導体からなる光吸収層３としては、高いエネルギー変換効率が得られるものとして、カルコパイライト構造からなる化合物半導体である、ＣｕＩｎＳｅ２、ＣｕＧａＳｅ２、Ｃｕ（Ｉｎ，Ｇａ）Ｓｅ２が用いられている。
【００２５】
本発明の薄膜太陽電池の製法について説明する。先ず、例えば、ソーダライムガラスからなる基板１を準備する。この基板１に第１電極層２を形成する。この第１電極層２は、モリブデン（Ｍｏ）、タングステン（Ｗ）、クロム（Ｃｒ）、ポリシリコン（ＳｉＯ２）、メタルシリサイド、またはアルミニウム（Ａｌ）等のうちいずれかの電極材料を用いることが望ましい。第１電極層２は、蒸着法、スパッタリング法、塗布法などで形成することができる。
【００２６】
次に、第１電極層２上に光吸収層３を形成する。先ず、光吸収層３を形成するための光吸収層溶液を作製する。この光吸収層溶液は、Ｃｕ、Ｉｎ、Ｇａ、およびＳｅを含有する単一前駆体が溶解した溶液である。この単一前駆体は、第１錯イオン溶液作製工程で得られた第１錯イオンと、第２錯イオン溶液作製工程で得られた第２錯イオンとを反応させて作製することができる。
（第１錯イオン溶液作製工程）
まず、Ｐ（Ｃ６Ｈ５）３などのルイス塩基Ｌと、Ｃｕ（ＣＨ３ＣＮ）４・ＰＦ６などのＣｕの有機金属塩とをアセトニトリルなどの有機溶媒中で反応させて｛Ｐ（Ｃ６Ｈ５）３｝２Ｃｕ（ＣＨ３ＣＮ）２＋のような形の第１錯イオンが存在する第１錯イオン溶液を作製する（第１錯イオン溶液作製工程）。
【００２７】
ここで、Ｃｕの有機金属塩としては、ＣｕＣｌ、ＣｕＣｌ２、ＣｕＢｒ、ＣｕＩなどのハロゲン化物を用いても良く、ルイス塩基Ｌとしては、ＮもしくはＡｓを含んだもの、例えば、Ａｓ（Ｃ６Ｈ５）３やＮ（Ｃ６Ｈ５）３であっても良い。また、ルイス塩基ＬとＣｕの有機金属塩とを溶解する有機溶媒としては、アセトニトリルの他に、アセトン、メタノール、エタノール、イソプロパノールなどを用いることができる。
【００２８】
第１錯イオン溶液は、ルイス塩基ＬとＣｕの有機金属塩とを、モル比（Ｃｕ／Ｌ）が１／３以下となるように配合し、これらのルイス塩基ＬとＣｕの有機金属塩とを混合して、この混合物を有機溶媒中に溶解させることが望ましい。特に、反応収率を向上させるという点から、モル比（Ｃｕ／Ｌ）は０．１以上であることが望ましい。
（第２錯イオン溶液作製工程）
ＳまたはＳｅを含む有機化合物とＩｎまたはＧａのハロゲン化物とを含む第２錯イオンを作製する。
【００２９】
例えば、ＮａＯＣＨ３と有機セレン化合物または有機イオウ化合物とが反応した有機化合物と、ＩｎＣｌ３またはＧａＣｌ３とをメタノールからなる溶媒中で反応させて、Ｉｎ｛ＳｅＲ｝４−またはＧａ｛ＳｅＲ｝４−のような形の第２錯イオンを形成する。ここで、Ｒはアクリル、アリル、アルキル、ビニル、パーフルオロ、カルバメートから選ばれる一種である。
【００３０】
有機セレン化合物（セレノール化合物）としては、例えば、ベンゼンセレノール、ブタンセレノール、ヘキサンセレノールなどが、有機イオウ化合物としては、ＨＳＣ６Ｈ５などが用いられる。また、メタノールの代わりに、エタノールやプロパノール等の溶媒を用いることができる。尚、第１錯イオンの作製と第２錯イオンの作製の順序はどちらが先でも構わない。
（単一前駆体作製工程）
次に、第１錯イオンと第２錯イオンとを反応させて、ＣｕとＳまたはＳｅとＩｎまたはＧａとを含む単一前駆体を作製する。すなわち、Ｃｕを含む第１錯イオン溶液と、ＩｎまたはＧａとＳｅとを含む第２錯イオン溶液とを混合して、第１錯イオンと第２錯イオンとを反応させることにより、ＣｕとＳまたはＳｅとＩｎまたはＧａとを含む沈殿物と、この沈殿物の上方の溶液とに分離し、溶液部分を排出し、乾燥することにより、単一前駆体を作製できる。
【００３１】
第１錯イオンと第２錯イオンとを反応させる時の温度は０〜３０℃が望ましく、反応時間は１〜５時間が望ましい。反応して沈殿した部分は、ＮａやＣｌなどの不純物を取り除くために、遠心分離もしくは濾過などの手法を用いて洗浄することが望ましい。
（光吸収塗布膜形成工程）
単一前駆体を有機溶媒に溶解して光吸収層溶液を作製し、この光吸収層溶液を第１電極層２上に塗布して光吸収塗布膜を形成する。
【００３２】
すなわち、上記単一前駆体をトルエン、ピリジン、キシレン、アセトンなどの有機溶媒に溶解することにより、光吸収層溶液を作製する。そして、この光吸収層溶液を、上記した基板１の第１電極２上に塗布することにより光吸収塗布膜を形成する。
【００３３】
第１電極層２上への光吸収層溶液の塗布は、スピンコータ、スクリーン印刷、ディッピング、スプレー、ダイコータなどを用いることが望ましい。光吸収塗布膜は、乾燥させる。乾燥は、還元雰囲気下で行うことが望ましい。特には、窒素雰囲気が望ましい。乾燥は１００〜１５０℃で５〜２０分行うことが望ましい。尚、光吸収層溶液の塗布、乾燥を複数回繰り返して、乾燥後の光吸収塗布膜を形成しても良い。
（急速昇温工程）
光吸収塗布膜を、少なくとも２００〜４００℃まで６０℃／分以上の昇温速度で昇温して熱処理する。具体的には上記乾燥工程後、連続して少なくとも４００℃まで６０℃／分以上の昇温速度で昇温する。
【００３４】
２００℃から少なくとも４００℃までの昇温速度を６０℃／分以上としたのは、昇温速度が６０℃／分よりも低い場合には、光吸収塗布膜中のＳｅとベンゼンとの化合物がガス化して外部に大量に放出され、ピンホールやボイドを生成しやすくなり、また、Ｓｅとベンゼンとの化合物がガス化して外部に大量に放出されることがないため、ＣｕとＳｅとの化合物からなる液相生成量が少なくなり、初期段階でのクラックの補修機能が低下し、さらに光吸収層形成時に新たなクラックが発生しやすくなるからである。
【００３５】
本発明では、２００℃から少なくとも４００℃までの昇温速度を６０℃／分以上とすることにより、Ｓｅとベンゼンとの化合物がガス化する時間が短くなり、光吸収塗布膜中のＳｅとベンゼンとの化合物がガス化して外部に放出されることを抑制でき、これにより光吸収塗布膜におけるピンホールやボイドの生成を抑制できる。
【００３６】
また、光吸収塗布膜中のＳｅの外部への放出が抑制されるため、ＣｕとＳｅとの化合物からなる液相の生成量が多くなり、初期段階でクラックが発生したとしても、そのクラックを液相が埋めて修復でき、光吸収層における溝状のクラックの発生を抑制できる。さらに、４００℃以上で光吸収塗布膜の固化が始まるが、４００℃までの温度に到達する時間が短いため、固化が始まる前にＣｕとＳｅとの化合物が液相化し、光吸収層形成工程での新たな溝状のクラックの発生を抑制できる。
【００３７】
さらにまた、ＣｕとＳｅとの化合物からなる液相の生成量が多くなるため、光吸収層を構成する粒子を粒成長させることができ、これにより、エネルギー変換効率を向上することができる。
【００３８】
２００℃から少なくとも４００℃までの昇温速度は、特に９０℃／分以上であることが望ましい。また、２００℃から少なくとも４００℃までの昇温速度を規定したのは、約２００℃で光吸収層の単一前駆体が有機成分とＳｅとベンゼンとの化合物と金属成分とに分解を開始し、約３００℃でほぼ分解が完了すると考えられるためであり、また、４００℃になると、ＣｕとＳｅとの化合物からなる液相の生成を始まると考えられるためである。
【００３９】
熱処理は、還元雰囲気下で行うことが望ましい。特には、窒素雰囲気、フォーミングガス雰囲気および水素雰囲気のうちいずれかであることが望ましい。
【００４０】
急速昇温工程における熱処理温度、言い換えれば、急速昇温する最高温度は５００℃以下であることが望ましい。また、急速昇温した後（急速昇温する最高温度において）２〜３０分程度に保持しても良い。さらに、光吸収塗布膜の乾燥後に一旦室温まで冷却した後、急速昇温しても良い。
（光吸収層形成工程）
急速昇温工程の熱処理温度よりも高い温度で熱処理することにより、ＣｕとＳおよびＳｅのうち少なくとも１種とＩｎおよびＧａのうち少なくとも１種とを含む光吸収層を形成する。この光吸収層３の厚みは、例えば、１．０〜２．５μｍとされている。
【００４１】
急速昇温工程の最高温度から光吸収層形成工程の熱処理温度までの昇温速度は、１０℃／分以下とされている。熱処理は、還元雰囲気下で行うことが望ましい。特には、窒素雰囲気、フォーミングガス雰囲気および水素雰囲気のうちいずれかであることが望ましい。熱処理時の還元雰囲気は、吸湿剤を通して水分除去した還元雰囲気であることが望ましい。吸収剤は、水を除去できるものであれば特に制限はないが、脱水カラム（日化精工社製）などが好適に用いられる。熱処理温度は、例えば、５００℃〜６００℃とされ、０．５〜２時間保持することが望ましい。
【００４２】
光吸収層３の形成後に、表面のＣｕ２Ｓｅなどからなる高抵抗層をＫＣＮ水溶液でエッチングし、除去することが望ましい。
（バッファ層、第２電極層形成工程）
この後、光吸収層３の上にヘテロ接合のためのｎ型のバッファ層４を形成する。バンドギャップが小さくて、短波長側の光を透過しにくい、ＣｄＳ、ＺｎＳ、ＺｎＳｅ、ＺｎＭｇＯ、ＺｎＳ／ＺｎＭｇＯ、ＺｎＯ、ＩｎＳ、ＩｎＳｅ、Ｉｎ（ＯＨ）３、ＺｎＩｎＳｅ、ＺｎＩｎＳ、ＺｎＳＳｅ、ＣｕＩ、Ｍｇ（ＯＨ）２などの材料が用いられる。これらは、浸漬塗布法、ＣＢＤ法（溶液成長法）等により光吸収層まで形成した基板を水溶液に浸して微粒子を堆積させ、熱処理することにより形成することができる。
【００４３】
次に、バッファ層４上にＩＴＯまたはＺｎＯからなる透明の第２電極層５を形成する。スパッタ、スプレー、コーティングにより、形成することができる。バッファ層４の厚みは、例えば、１０〜２００ｎｍとされ、第２電極層５の厚みは、例えば、０．５〜３．０μｍとされている。
【００４４】
本発明の薄膜太陽電池の製法では、Ｓｅとベンゼンとの化合物は約２００℃でガス化を開始し、約３００℃までにガス化が終了すると考えられるが、２００〜４００℃まで６０℃／分以上で急速に昇温するため、Ｓｅとベンゼンとの化合物がガス化する時間が短いことに起因して、光吸収塗布膜中のＳｅとベンゼンとの化合物がガス化して外部に放出されることを抑制でき、これにより光吸収塗布膜におけるピンホールやボイド等を抑制でき、このようなピンホールやボイド等が発展した溝状のクラックを抑制できる。
【００４５】
そして、光吸収層形成工程では、急速昇温工程の熱処理温度よりも高い温度で熱処理して光吸収層を形成するが、光吸収塗布膜中のＳｅの外部への放出が抑制されるため、ＣｕとＳｅとの化合物からなる液相の生成量が多くなり、初期段階でクラックが発生したとしても、そのクラックを液相が埋めて修復でき、光吸収層における溝状のクラックの発生を抑制できる。
【００４６】
また、４００℃以上で光吸収塗布膜の固化が始まるが、４００℃までの温度に到達する時間が短いため、固化が始まる前にＣｕとＳｅとの化合物が液相化し、光吸収層形成工程での新たな溝状のクラックの発生を抑制できる。
【００４７】
これにより、第１電極層と第２電極層との間の短絡を防止でき、薄膜太陽電池の長期信頼性を向上できる。
【００４８】
また、光吸収層溶液の原料となる単一前駆体を製造する際に、ＣＨ２Ｃｌ２のような毒性物質を用いた抽出工程を経ることなく、ほぼ純粋な単一前駆体を得ることができ、Ｃｕ／Ｉｎ／Ｇａ／Ｓｅのような組成比を制御することが可能となる。
【００４９】
すなわち、ルイス塩基ＬとＣｕの有機金属塩を有機溶媒中に溶解させ、Ｃｕとルイス塩基Ｌとを含む第１錯イオンが存在する溶液を作製する際に、ルイス塩基ＬとＣｕの有機塩とを、モル比（Ｃｕ／Ｌ）が１／３以下となるように配合し、通常よりもルイス塩基Ｌを多く配合して有機溶媒中に溶解させることにより、ＣｕとＳｅとの化合物のような副生成物の生成を抑制し、｛Ｐ（Ｃ６Ｈ５）３｝２Ｃｕ（ＣＨ３ＣＮ）２＋のような第１錯イオンを容易にかつ大量に作製することができ、これによりＩｎまたはＧａの錯イオン化を抑制し、Ｃｕと、ＳまたはＳｅと、ＩｎまたはＧａと、ルイス塩基Ｌとを含む錯イオンの生成を促進でき、単一前駆体中におけるＣｕと（Ｉｎ＋Ｇａ）の比を１：１に近づける組成制御を行うことができる。
【００５０】
従って、第１錯イオンと第２錯イオンとを反応させて沈殿させ、該沈殿物を乾燥させ、単一前駆体を作製し、この単一前駆体を有機溶媒に溶解した光吸収層溶液を熱処理して光吸収層を形成すると、Ｃｕ２Ｓｅのような導電率の低い化合物の生成を抑制して、Ｃｕ（Ｉｎ，Ｇａ）Ｓｅ２の生成を促進することができ、エネルギー変換効率を向上できる。
【００５１】
以下、実施例および比較例を挙げて本発明の薄膜太陽電池の製法を詳細に説明するが、本発明は以下の実施例のみに限定されるものではない。
【実施例】
【００５２】
銅の有機金属塩としてＣｕ（ＣＨ３ＣＮ）４・ＰＦ６を１ｍｍｏｌ、ルイス塩基ＬとしてＰ（Ｃ６Ｈ５）３を１０ｍｍｏｌ、３ｍｍｏｌ、および２ｍｍｏｌを、それぞれ１０ｍｌのアセトニトリルに溶解し、Ｃｕ（ＣＨ３ＣＮ）４・ＰＦ６/Ｐ（Ｃ６Ｈ５）３のモル比（Ｃｕ／Ｌ）が、表１に示すように、１／１０、１／３、１／２の溶液を準備した。これらの溶液が均一に溶解したのを確認した後、マグネチックスターラーにて室温で５時間攪拌させ、第１錯イオンを含有する第１錯イオン溶液を作製した（第１錯イオン溶液作製工程）。
【００５３】
一方、ＮａＯＣＨ３を４ｍｍｏｌ、ＨＳｅＣ６Ｈ５を４ｍｍｏｌを３０ｍｌのメタノールに溶解させた後、ＩｎＣl３および／またはＧａＣｌ３を合計１ｍｍｏｌになるように溶解させた。完全に溶解したのを確認した後、マグネチックスターラーにて室温で５時間攪拌させ、第２錯イオンを含有する第２錯イオン溶液を作製した（第２錯イオン溶液作製工程）。表１に、Ｃｕ、Ｓｅ、Ｉｎ、Ｇａの仕込組成を記載した。
【００５４】
次に、第１錯イオン溶液に第２錯イオン溶液を１分間に１０ｍｌの速度で滴下した。これにより、滴下中に白い析出物が生成することが確認された。滴下終了後、マグネチックスターラーにて室温で１時間攪拌させたところ、析出物が沈殿していた。
【００５５】
この析出物のみを取り出すために、遠心分離機にて溶媒を分離し、メタノール５０ｍｌに分散させて遠心分離をかけるという操作を２回繰り返した。
【００５６】
析出物を真空中において室温で乾燥させて溶媒を取り除いて、単一前駆体を作製した。単一前駆体の組成分析を発光分光分析（ＩＣＰ）で行い、表１中に記載した。
【００５７】
この単一前駆体にピリジンを添加して単一前駆体が全量中５０質量％の光吸収層溶液を作製した。この光吸収層溶液をドクターブレード法にて、ソーダライムガラス基板のＭｏからなる第１電極層上に薄膜形成した。薄膜は、グローブボックス内で、キャリアガスとして窒素ガスを用いて光吸収層溶液を塗布し、第１電極層への塗布を行い、光吸収塗布膜を形成した（光吸収塗布膜形成工程）。
【００５８】
光吸収塗布膜形成後、ソーダライムガラス基板を、窒素ガス雰囲気中において、ホットプレートで１１０℃で５分間加熱し、基板を介して光吸収塗布膜を乾燥させ、連続して１１０℃から表１に示す急速昇温工程の最高温度まで、表２に示す昇温速度で昇温し、急速昇温工程の最高温度で５分間保持した（急速昇温工程）。さらに急速昇温工程の最高温度から連続して昇温速度４℃／分で５２５℃まで昇温し１時間保持した後、自然冷却し、厚み１．５μｍの化合物半導体薄膜を形成した（光吸収層形成工程）。図２に乾燥工程からの熱処理パターンを記載した。尚、試料Ｎｏ．１０については、急速昇温工程の最高温度から５２５℃まで昇温速度１０℃／分で昇温した。
【００５９】
光吸収層におけるクラックの存在について、走査型電子顕微鏡（ＳＥＭ）の５００倍の画像にて確認し、表１にその存在の有無について記載した。尚、確認した光吸収層表面の面積は２×５ｍｍ２である。
【００６０】
この後、酢酸カドミウム、チオ尿素をアンモニアに溶解し、これに基板を浸漬し、化合物半導体薄膜上に厚み０．０５μｍのＣｄＳからなるバッファ層を形成した。さらに、バッファ層の上に、スパッタリング法にてＡｌドープ酸化亜鉛膜（第２電極層）を形成した。最後に蒸着にてアルミ電極（取出電極）を形成して、薄膜太陽電池セルを作製した。
【００６１】
また、比較例として、乾燥後の１１０℃から４００℃まで４℃／分の昇温速度で昇温し、４００℃で５分保持する以外は、上記と同様にして薄膜太陽電池セルを作製し、同様に評価し、結果を表１、２に記載した。
【００６２】
薄膜太陽電池セルの断面を走査型電子顕微鏡（ＳＥＭ）の３万倍のＳＥＭ写真に現れる結晶粒子について、光吸収層の厚み方向の長さを測定し、それらの平均値を求め、平均粒径を求めし、表２に記載した。
【００６３】
【表１】
2010129641.tif 000003
【００６４】
【表２】
2010129641.tif 000004
【００６５】
表１、２から、乾燥後の１１０℃から急速昇温工程の最高温度まで６０℃／分以上の昇温速度で昇温した本発明の試料では、クラックは発生しておらず、平均粒径が０．５μｍ以上に粒成長しているのに対して、４℃／分の昇温速度で昇温した比較例の試料Ｎｏ．１５では、溝状のクラックが発生し、第１電極層と第２電極層が短絡するため信頼性が悪くなることがわかる。
【００６６】
また、第１錯イオン作製工程で、Ｃｕ（ＣＨ３ＣＮ）４・ＰＦ６/Ｐ（Ｃ６Ｈ５）３のモル比（Ｃｕ／Ｌ）が１／３以下の場合には、仕込組成に近い組成の単一前駆体が得られており、熱処理後においても、Ｃｕ（Ｉｎ，Ｇａ）Ｓｅ２の生成を促進することができ、エネルギー変換効率を向上できることがわかる。
【図面の簡単な説明】
【００６７】
【図１】薄膜太陽電池の一例を示す断面図である。
【図２】乾燥工程からの熱処理パターンを示す説明図である。
【符号の説明】
【００６８】
１・・・基板
２・・・第１電極層
３・・・光吸収層
４・・・バッファ層
５・・・第２電極層
【図１】
2010129641.tif 000005
【図２】
2010129641.tif 000006